(57)【要約】【課題】本発明の目的は、短波長レーザー光等による短波長光源を用いた像露光により発生する、電荷発生層や電荷輸送層での電荷キャリアの蓄積による残留電位の増加や前画像の履歴現象によるメモリーの発生を防止する画像形成方法或いは画像形成装置の提供であり、又、カラー画像形成方法或いはカラー画像形成装置を提供することである。【解決手段】有機感光体の電荷発生層が、短波長で感度を有する化合物の電荷発生物質と５８０ｎｍ以上の長波長光に感度を有する電荷発生物質を含有しており、前記光除電工程で、５８０ｎｍ以上の除電光を照射して、有機感光体の残留電位を消去することを特徴とする画像形成方法。【選択図】なし【特許請求の範囲】
【請求項１】
有機感光体に、波長が３５０〜５００ｎｍの範囲内の半導体レーザー又は発光ダイオードの像露光を用いて静電潜像を形成する露光工程、該静電潜像をトナー像に顕像化する現像工程、該トナー像を転写媒体に転写する工程及び転写工程後の有機感光体の残留電位を消去する光除電工程を有する画像形成方法において、前記有機感光体が、導電性支持体と、該導電性支持体上に少なくとも電荷発生層と電荷輸送層とからなる感光層を有し、該電荷発生層が、下記一般式（１）で表される化合物と５８０ｎｍ以上の長波長光に感度を有する電荷発生物質を含有しており、前記光除電工程で、５８０ｎｍ以上の除電光を照射して、有機感光体の残留電位を消去することを特徴とする画像形成方法。
【化１】
2010262157.tif 000016
（一般式（１）中、ｎは１〜６の整数を表す。）
【請求項２】
５８０ｎｍ以上に感度を有する電荷発生物質が、フタロシアニン顔料であることを特徴とする請求項１に記載の画像形成方法。
【請求項３】
前記フタロシアニン顔料が、ＣｕＫαの特性Ｘ線に対するブラッグ角２θの回折ピーク（±０．２°）として、少なくとも２７．２°に最大回折ピークを有するチタニルフタロシアニン顔料であることを特徴とする請求項２に記載の画像形成方法。
【請求項４】
前記電荷輸送層に含まれる電荷輸送物質が、下記一般式（２）で表されるトリアリールアミン構造を有することを特徴とする請求項１〜３のいずれか１項に記載の画像形成方法。
【化２】
2010262157.tif 000017
（一般式（２）中、Ｒ１及びＲ２は、それぞれ独立して、アルキル基又はアリール基を表し、Ｒ１とＲ２が一体となって、環構造を形成してもよい。Ｒ３及びＲ４は、それぞれ独立して、水素原子、アルキル基又はアリール基を表し、Ａｒ１〜Ａｒ４は各々置換又は無置換のアリール基を表す。Ａｒ１〜Ａｒ４はそれぞれ同一でも異なってもよい。又、Ａｒ１とＡｒ２、Ａｒ３とＡｒ４が結合して環構造を形成してもよい。ｍ、ｎは１〜４の整数を表す。）
【請求項５】
前記除電光が発光ダイオードであることを特徴とする、請求項１〜４のいずれか１項に記載の画像形成方法。
【請求項６】
請求項１〜５のいずれか１項に記載の画像形成方法を用いて電子写真画像を作製することを特徴とする画像形成装置。
【請求項７】
少なくともイエロートナー、マゼンタトナー及びシアントナーの複数のカラートナーに対応する現像手段を有し、前記各カラートナーの現像手段に対応し、波長が３５０〜５００ｎｍの範囲内の半導体レーザー又は発光ダイオードの像露光を用いて形成された静電潜像を有する有機感光体上に、各カラートナーの現像手段による現像によりカラートナー像を形成し、それらのカラートナー像を転写媒体に重ね合わせ、該転写媒体へのカラートナーの転写後に、有機感光体の残留電位を消去する光除電工程を有するカラー画像形成方法おいて、前記有機感光体が、導電性支持体と、該導電性支持体上に少なくとも電荷発生層と電荷輸送層とからなる感光層を有し、該電荷発生層が、下記一般式（１）で表される化合物と５８０ｎｍ以上の長波長光に感度を有する電荷発生物質を含有しており、前記光除電工程で、５８０ｎｍ以上の除電光を照射して、有機感光体の残留電位を消去することを特徴とするカラー画像形成方法。
【化３】
2010262157.tif 000018
（一般式（１）中、ｎは１〜６の整数を表す。）
【請求項８】
請求項７に記載のカラー画像形成方法を用いて電子写真画像を作製することを特徴とするカラー画像形成装置。
【発明の詳細な説明】
【技術分野】
【０００１】
本発明は、複写機やプリンターの分野において用いられる画像形成方法、画像形成装置、カラー画像形成方法及びカラー画像形成装置に関するものである。
【背景技術】
【０００２】
近年の電子写真方式を用いた情報処理システム機の発展は著しいものがある。特に、光により情報記録を行うレーザープリンターやデジタル複写機は、その画像品質、信頼性において向上が著しいものがある。このような背景から、感光体に要求される機能のひとつとして、高画質、長寿命化が重要な課題となっている。
【０００３】
高画質化を実現させるためには、一般的に、寿命・出力の点から、赤外発振レーザー、例えば７８０ｎｍの半導体レーザーが用いられているが、解像度を上げるようとすると、ビーム波長が解像力の限界を越えてしまい、鮮明な画像が得られない欠点がある。このため、書き込み露光に用いるレーザーの短波長化に対応した感光材料が要望されている。
【０００４】
また、感光体の高耐久化（長寿命化）を実現させるためには、電位安定性ならびに画像品質の確保する必要がある。
【０００５】
この短波長レーザー光を用いた場合の電子写真感光体の電位安定性及び高品位な画質を達成する手段として、特定の縮合多環系顔料を電荷発生材量に用いることが効果的であることが知られている（特許文献１）。
【０００６】
しかし、上記縮合多環系材料を用いても、繰り返し使用時において、十分な（帯電−露光の履歴を打ち消すに必要な十分さ）帯電前除電光による光曝露により、残留電位の増大や帯電性の低下により画質が著しく低下し、かぶり等の問題を生じている。これは、短波長光を露光光源としたため、電荷発生層中に、深くにトラップされたキャリアが開放されにくいことや、電荷輸送材料がエネルギーの高い短波長光によって分解してしまうため等によって発生している。
【０００７】
このため上記課題を解決する手段として、電荷輸送層にＵＶ吸収剤を添加し、紫外光による光疲労、劣化を抑制する方法などが提案されているが、効果としてはまだ不十分であり、いまだ解決が得られていない。
【０００８】
又、近年の電子写真方式の画像形成装置は、パソコン等の情報機器の高画質化やカラー化の進展に伴い、画像形成装置に入力される情報（原稿）も大きく変化してきた。即ち、以前の原稿では文字が中心のものであったが、最近では、写真画像、カラー化された絵、グラフなどが入力されるようになってきた。このような色々なパターンの入力信号が存在する場合、画像形成における１サイクル前の履歴をキチンと消去しておかないと、次の画像形成に影響がある場合が出てきた。多くの場合は、残像と呼ばれる異常画像の発生である。残像は、画像形成プロセスの中で感光体が帯電を施された状態において、既に不均一な状態が形成されており、ここに感光体のある面積全面一様に書き込みが行われたような場合（特に中間調）、本来ならば書き込み後の帯電電位がほぼ均一になるのに対して、帯電前の感光体帯電状態の履歴を残しているため、不均一な帯電分布になる。この状態で静電潜像が形成され、これが現像部により現像が行われると、不均一な現像が行われることになり、前回の画像形成サイクルで形成した潜像があたかも残ってしまうような現象を生じるものである。
【０００９】
これは、２つの理由がある。１つは、画像形成が非常に高速になってきたため、帯電器の容量（帯電能力）が不足しがちで、帯電前の感光体表面電荷が不均一であると、次回帯電時にその履歴を拾い、帯電の均一化が確保できないことに依るものである。いま１つは、画像形成装置のコンパクト化あるいはカラー化によるタンデム化により、帯電ローラの使用が増えてきたことによる。帯電ローラは、感光体との間で放電現象を起こし、両者の間のバイアス差により感光体表面に帯電を施すが、帯電前の感光体表面電荷が不均一であると、次回帯電時にその履歴を残してしまう。
【００１０】
従って、帯電前の感光体表面電位（表面電荷）を如何に均一化するかが鍵であり、除電工程は高画質化のためには非常に重要な役割を担うようになってきた。
【先行技術文献】
【特許文献】
【００１１】
【特許文献１】特開２０００−４７４０８号公報
【発明の概要】
【発明が解決しようとする課題】
【００１２】
本願発明の目的は、上述に記載した問題点を解決することである。即ち、短波長レーザー光等による短波長光源を用いた像露光により発生する、電荷発生層や電荷輸送層での電荷キャリアの蓄積による残留電位の増加や前画像の履歴現象によるメモリーの発生を防止する画像形成方法或いは画像形成装置の提供であり、又、カラー画像形成方法或いはカラー画像形成装置を提供することである。
【課題を解決するための手段】
【００１３】
本発明者らは感光体の静電疲労、特に短波長レーザー等の短波長像露光による残留電位の上昇に関して、プロセス条件がどの様に影響を与えるかに関して検討を行った。検討方法としては、画像形成装置における繰り返し使用において、感光体の静電特性以外の形状・物性に影響をなるべく与えないように、現像、転写およびクリーニング部材を外した状態で、帯電、書き込み、除電だけを印加する状態で、感光体の静電疲労試験を実施したその結果、３５０〜５００ｎｍの短波長像露光に高い感度を有する電荷発生物質として用い、像露光には、５００ｎｍ以下の短波長レーザー光等を用い、帯電前の除電に５８０ｎｍ以上の長波長光除電による電荷消去を行うことが、繰り返し画像形成による残電電位の上昇やメモリーの発生を防止できることを見いだし、本願発明を完成した。即ち、本願発明は以下のような構成を有する画像形成方法、画像形成装置により達成される。
【００１４】
１．有機感光体に、波長が３５０〜５００ｎｍの範囲内の半導体レーザー又は発光ダイオードの像露光を用いて静電潜像を形成する露光工程、該静電潜像をトナー像に顕像化する現像工程、該トナー像を転写媒体に転写する工程及び転写工程後の有機感光体の残留電位を消去する光除電工程を有する画像形成方法において、前記有機感光体が、導電性支持体と、該導電性支持体上に少なくとも電荷発生層と電荷輸送層とからなる感光層を有し、該電荷発生層が、下記一般式（１）で表される化合物と５８０ｎｍ以上の長波長光に感度を有する電荷発生物質を含有しており、前記光除電工程で、５８０ｎｍ以上の除電光を照射して、有機感光体の残留電位を消去することを特徴とする画像形成方法。
【００１５】
【化１】
2010262157.tif 000002
【００１６】
（一般式（１）中、ｎは１〜６の整数を表す。）
２．５８０ｎｍ以上に感度を有する電荷発生物質が、フタロシアニン顔料であることを特徴とする前記１に記載の画像形成方法。
【００１７】
３．前記フタロシアニン顔料が、ＣｕＫαの特性Ｘ線に対するブラッグ角２θの回折ピーク（±０．２°）として、少なくとも２７．２°に最大回折ピークを有するチタニルフタロシアニン顔料であることを特徴とする前記２に記載の画像形成方法。
【００１８】
４．前記電荷輸送層に含まれる電荷輸送物質が、下記一般式（２）で表されるトリアリールアミン構造を有することを特徴とする前記１〜３のいずれか１項に記載の画像形成方法。
【００１９】
【化２】
2010262157.tif 000003
【００２０】
（一般式（２）中、Ｒ１及びＲ２は、それぞれ独立して、アルキル基又はアリール基を表し、Ｒ１とＲ２が一体となって、環構造を形成してもよい。Ｒ３及びＲ４は、それぞれ独立して、水素原子、アルキル基又はアリール基を表し、Ａｒ１〜Ａｒ４は各々置換又は無置換のアリール基を表す。Ａｒ１〜Ａｒ４はそれぞれ同一でも異なってもよい。又、Ａｒ１とＡｒ２、Ａｒ３とＡｒ４が結合して環構造を形成してもよい。ｍ、ｎは１〜４の整数を表す。）
５．前記除電光が発光ダイオードであることを特徴とする、前記１〜４のいずれか１項に記載の画像形成方法。
【００２１】
６．前記１〜５のいずれか１項に記載の画像形成方法を用いて電子写真画像を作製することを特徴とする画像形成装置。
【００２２】
７．少なくともイエロートナー、マゼンタトナー及びシアントナーの複数のカラートナーに対応する現像手段を有し、前記各カラートナーの現像手段に対応し、波長が３５０〜５００ｎｍの範囲内の半導体レーザー又は発光ダイオードの像露光を用いて形成された静電潜像を有する有機感光体上に、各カラートナーの現像手段による現像によりカラートナー像を形成し、それらのカラートナー像を転写媒体に重ね合わせ、該転写媒体へのカラートナーの転写後に、有機感光体の残留電位を消去する光除電工程を有するカラー画像形成方法おいて、前記有機感光体が、導電性支持体と、該導電性支持体上に少なくとも電荷発生層と電荷輸送層とからなる感光層を有し、該電荷発生層が、下記一般式（１）で表される化合物と５８０ｎｍ以上の長波長光に感度を有する電荷発生物質を含有しており、前記光除電工程で、５８０ｎｍ以上の除電光を照射して、有機感光体の残留電位を消去することを特徴とするカラー画像形成方法。
【００２３】
【化３】
2010262157.tif 000004
【００２４】
（一般式（１）中、ｎは１〜６の整数を表す。）
８．前記７に記載のカラー画像形成方法を用いて電子写真画像を作製することを特徴とするカラー画像形成装置。
【発明の効果】
【００２５】
本発明の画像形成方法及び画像形成装置を用いることにより、短波長レーザー光等を像露光に用いた電子写真の画像形成方式において、小径のドット潜像をシャープに形成することができ、ドット再現性が改善され、且つ残留電位等の電位特性の安定性を達成でき、メモリーの発生を防止した画像形成方法、画像形成装置等を提供することができる。
【図面の簡単な説明】
【００２６】
【図１】本発明の画像形成装置の機能が組み込まれた概略図である。
【図２】本発明の一実施の形態を示すカラー画像形成装置の断面構成図である。
【図３】本発明の有機感光体を用いたカラー画像形成装置の構成断面図である。
【図４】面発光レーザアレイの模式図である。
【発明を実施するための形態】
【００２７】
以下、本発明の有機感光体について、詳細に説明する。
【００２８】
本発明の画像形成方法は、有機感光体に、波長が３５０〜５００ｎｍの範囲内の半導体レーザー又は発光ダイオードの像露光を用いて静電潜像を形成する露光工程、該静電潜像をトナー像に顕像化する現像工程、該トナー像を転写媒体に転写する工程及び転写工程後の有機感光体の残留電位を消去する光除電工程を有する画像形成方法において、前記有機感光体が、導電性支持体と、該導電性支持体上に少なくとも電荷発生層と電荷輸送層とからなる感光層を有し、該電荷発生層が、前記一般式（１）で表される化合物と５８０ｎｍ以上の長波長光に感度を有する電荷発生物質を含有しており、前記光除電工程で、５８０ｎｍ以上の除電光を照射して、有機感光体の残留電位を消去することを特徴とする。
【００２９】
本願発明は上記のような画像形成方法を用いることにより、電子写真画像の小径のドット潜像をシャープに形成することができ、ドット再現性が改善され、且つ残留電位等の電位特性の安定性を達成でき、メモリーの発生を防止できる。
【００３０】
以下、本願発明の構成要件について、詳細に記載する。
【００３１】
本願発明で５８０ｎｍ以上に感度を有する電荷発生物質とは、５８０ｎｍ以上の単波長光源（ＬＤやＬＥＤ等）からの露光（最大で２μＪ／ｃｍ２）により、該電荷発生物質を用いた有機感光体の帯電電位（絶対値で５００Ｖに帯電させた有機感光体）を絶対値で１００Ｖ以下に低下させることが可能な電荷発生物質を云う。
【００３２】
本発明の電荷発生層には、前記一般式（１）で表される化合物が用いられる。
【００３３】
前記一般式（１）の化合物の具体例を下記に例示する。
【００３４】
一般式（１）の化合物で、置換Ｂｒの数、ｎは１〜６個であり、これらＢｒの置換位置は下記一般式（３）のＲ１〜Ｒ１４の位置に置換可能である。
【００３５】
【化４】
2010262157.tif 000005
【００３６】
しかしながら、Ｂｒの置換位置を正確に特定する手段は、確立されておらず、置換位置の正確な特定はできない。
【００３７】
置換Ｂｒの数、ｎが１〜６個のピランスロン化合物の具体例を下記に示すが、本発明に使用可能なピランスロン化合物は以下に示すもののみに限定されるものではない。
【００３８】
【化５】
2010262157.tif 000006
【００３９】
【化６】
2010262157.tif 000007
【００４０】
又、前記一般式（１）の化合物は下記の合成例で示すように、置換Ｂｒの数、ｎが複数の混合体として得られ、これら混合体を電荷発生層の電荷発生物質（ＣＧＭ）として使用することが好ましい。
【００４１】
以下に、本発明に係わる前記一般式（１）で表される化合物の合成例を記載する。
【００４２】
合成例１
ＣＧＭ−１（ｎ＝１〜３の混合物）
８，１６−ピランスレンジオン：５．０ｇ、ヨウ素：０．２５ｇをクロロ硫酸：５０ｇに溶解し、臭素３．０ｇを滴下した。５０℃にて３時間加熱撹拌し、室温まで冷却後、氷５００ｇにあけた。濾過、水洗した後乾燥し、顔料粗品６．８ｇを得た。顔料粗品５．０ｇをパイレックス（登録商標）ガラスチューブに入れ、このチューブを、チューブの長さに沿って約４４０℃〜約２０℃の温度勾配（１ｍの長さで、約４４０℃〜約２０℃の温度勾配をつけた）を生ずる炉の内側に置いた。ガラスチューブ内を約１×１０−２Ｐａに減圧し、精製すべき顔料粗品が置かれた位置を約４４０℃に加熱した。生成した蒸気をチューブの低温側に移動、凝縮させ、約３００〜３８０℃の間の領域に凝縮した昇華物（ＣＧＭ−１）２．４ｇを得た。
【００４３】
ＣＧＭ−１のマススペクトル測定の結果、ｎ＝１〜３の混合物であり、ｎ＝１／ｎ＝２／ｎ＝３のピーク強度比は１１／５９／３０であった。
【００４４】
合成例２
ＣＧＭ−２（ｎ＝３〜５の混合物）
８，１６−ピランスレンジオン：５．０ｇ、ヨウ素：０．２５ｇをクロロ硫酸：５０ｇに溶解し、臭素５．９ｇを滴下した。７０℃にて５時間加熱撹拌し、室温まで冷却後氷５００ｇにあけた。濾過、水洗した後乾燥し、顔料粗品８．５ｇを得た。顔料粗品５．０ｇをパイレックス（登録商標）ガラスチューブに入れ、このチューブを、チューブの長さに沿って約４６０℃〜約２０℃の温度勾配（１ｍの長さで、約４６０℃〜約２０℃の温度勾配をつけた）を生ずる炉の内側に置いた。ガラスチューブ内を約１×１０−２Ｐａに減圧し、精製すべき顔料粗品が置かれた位置を約４６０℃に加熱した。生成した蒸気をチューブの低温側に移動、凝縮させ、約３００〜４００℃の間の領域に凝縮した昇華物（ＣＧＭ−２）３．３ｇを得た。
【００４５】
マススペクトル測定の結果、ｎ＝３〜５の混合物であり、ｎ＝３／ｎ＝４／ｎ＝５のピーク強度比は１６／６７／１７であった。
【００４６】
合成例３
ＣＧＭ−３（ｎ＝３〜６の混合物）
８，１６−ピランスレンジオン：５．０ｇ、ヨウ素：０．２５ｇをクロロ硫酸：５０ｇに溶解し、臭素５．９ｇを滴下した。７５℃にて６時間加熱撹拌し、室温まで冷却後氷５００ｇにあけた。濾過、水洗した後乾燥し、顔料粗品８．７ｇを得た。顔料粗品５．０ｇをパイレックス（登録商標）ガラスチューブに入れ、このチューブを、チューブの長さに沿って約４８０℃〜約２０℃の温度勾配（１ｍの長さで、約４８０℃〜約２０℃の温度勾配をつけた）を生ずる炉の内側に置いた。ガラスチューブ内を約１×１０−２Ｐａに減圧し、精製すべき顔料粗品が置かれた位置を約４８０℃に加熱した。生成した蒸気をチューブの低温側に移動、凝縮させ、約３００〜４２０℃の間の領域に凝縮した昇華物（ＣＧＭ−３）３．０ｇを得た。
【００４７】
ＣＧＭ−３のマススペクトル測定の結果、ｎ＝３〜６の混合物であり、ｎ＝３／ｎ＝４／ｎ＝５／ｎ＝６のピーク強度比は１７／５１／２７／５であった。
【００４８】
５８０ｎｍ以上に感度を有する電荷発生物質としては、長波長感度を有するペリレン顔料やフタロシアニン顔料、アゾ顔料等を用いることが出来るが、好ましくは、フタロシアニン顔料が挙げられる。
【００４９】
特に、好ましいフタロシアニン顔料としては、チタニルフタロシアニン顔料、銅フタロシアニン顔料、無金属フタロシアニン顔料等のフタロシアニン顔料が挙げられる。中でも、Ｙ型フタロシアニン等のフタロシアニン顔料（Ｃｕ−Ｋα特性Ｘ線の回折角度：ブラッグ角２θで、２７．３°に最大なピークを有するチタニルフタロシアニン顔料）が好ましい。
【００５０】
電荷発生層中の５８０ｎｍ以上に感度を有する電荷発生物質の添加量は、前記一般式（１）のピランスロン系化合物１００質量部に対し、２〜５０質量部が好ましく、より好ましくは、１０〜５０質量部がよい。
【００５１】
次に、本願発明に係わる一般式（２）の電荷輸送物質について説明する。
【００５２】
前記一般式（２）の具体的な化合物例を下記に示す。
【００５３】
【化７】
2010262157.tif 000008
【００５４】
【化８】
2010262157.tif 000009
【００５５】
【化９】
2010262157.tif 000010
【００５６】
合成例４
【００５７】
【化１０】
2010262157.tif 000011
【００５８】
２００ｍｌ４頭コルベンに冷却管、温度計、窒素導入管を装着し、マグネチックスターラーをセットする。この系内を減圧し、完全に窒素置換を行う。このコルベンに（ａ）を８．１ｇ、（ｂ）を１２．０ｇ、Ｋ２ＣＯ３を１６ｇ、Ｃｕ粉を８．０ｇ、ニトロベンゼンを４０ｍｌ、順次投入し、撹拌をしながら、１９０℃３０時間反応させた。その後、上記反応液を水蒸気蒸留で処理した後、これをヘキサン／トルエン（４／１）の展開溶媒を用いて、カラムクロマトグラフィにて、分離精製を行い目的物のＣＴＭ−６を１２ｇ得た。この目的物の確認は質量分析及びＮＭＲで確認できた。
【００５９】
本発明に係わる有機感光体は、前記一般式（１）のピランスロン系化合物を電荷発生物質として含有する有機感光体であるが、これらの電荷発生物質を含有する有機感光体の構成について以下に記載する。
【００６０】
本発明において、有機感光体とは電子写真感光体の構成に必要不可欠な電荷発生機能及び電荷輸送機能の少なくとも一方の機能を有機化合物に持たせて構成された電子写真感光体を意味し、公知の有機電荷発生物質又は有機電荷輸送物質から構成された感光体、電荷発生機能と電荷輸送機能を高分子錯体で構成した感光体等公知の有機感光体を全て含有する。
【００６１】
本発明の有機感光体の構成は、導電性支持体上に電荷発生層と電荷輸送層を有し、該電荷発生層中に前記一般式（１）で表される化合物を含有する限り特に制限されるものではなく、例えば、以下に示すような構成が挙げられる；
１）導電性支持体上に感光層として電荷発生層および電荷輸送層を順次積層した構成；
２）導電性支持体上に感光層として電荷発生層、第１電荷輸送層および第２電荷輸送層
を順次積層した構成；
３）上記１又は２）の感光体の感光層上にさらに表面保護層を形成した構成。
【００６２】
感光体が上記いずれの構成を有する場合であってもよい。感光体の表面層とは、感光体が空気界面と接触する層である。尚、本発明の感光体はいずれの構成を有する場合であっても、導電性支持体上、感光層の形成に先だって、下引層（中間層）が形成されていてもよい。
【００６３】
電荷輸送層とは、光露光により電荷発生層で発生した電荷キャリアを有機感光体の表面に輸送する機能を有する層を意味し、該電荷輸送機能の具体的な検出は、電荷発生層と電荷輸送層を導電性支持体上に積層し、光導伝性を検知することにより確認することができる。
【００６４】
次に、有機感光体の層構成を上記１）の構成を中心にして記載する。
【００６５】
導電性支持体
感光体に用いられる導電性支持体としてはシート状、円筒状のどちらを用いても良いが、画像形成装置をコンパクトに設計するためには円筒状導電性支持体の方が好ましい。
【００６６】
円筒状導電性支持体とは回転することによりエンドレスに画像を形成できるに必要な円筒状の支持体を意味し、真直度で０．１ｍｍ以下、振れ０．１ｍｍ以下の範囲にある導電性の支持体が好ましい。この真直度及び振れの範囲を超えると、良好な画像形成が困難になる。
【００６７】
導電性の材料としてはアルミニウム、ニッケルなどの金属ドラム、又はアルミニウム、酸化錫、酸化インジュウムなどを蒸着したプラスチックドラム、又は導電性物質を塗布した紙・プラスチックドラムを使用することができる。導電性支持体としては常温で比抵抗１０３Ωｃｍ以下が好ましい。本発明の導電性支持体としては、アルミニウム支持体が最も好ましい。該アルミニウム支持体は、主成分のアルミニウム以外にマンガン、亜鉛、マグネシウム等の成分が混合したものも用いられる。
【００６８】
中間層
本発明においては導電性支持体と感光層の間に、中間層を設けることが好ましい。
【００６９】
本発明に用いられる中間層にはＮ型半導性粒子を含有することが好ましい。該Ｎ型半導性粒子とは、主たる電荷キャリアが電子である粒子を意味する。すなわち、主たる電荷キャリアが電子であることから、該Ｎ型半導性粒子を絶縁性バインダーに含有させた中間層は、基体からのホール注入を効率的にブロックし、また、感光層からの電子に対してはブロッキング性が少ない性質を有する。
【００７０】
Ｎ型半導性粒子としては、酸化チタン（ＴｉＯ２）、酸化亜鉛（ＺｎＯ）が好ましく、特に酸化チタンが特に好ましく用いられる。
【００７１】
Ｎ型半導性粒子は数平均一次粒径が３．０〜２００ｎｍの範囲の微粒子を用いる。特に、５ｎｍ〜１００ｎｍが好ましい。数平均一次粒径とは、微粒子を透過型電子顕微鏡観察によって１００００倍に拡大し、ランダムに１００個の粒子を一次粒子として観察し、画像解析によってフェレ方向平均径としての測定値である。数平均一次粒径が３．０ｎｍ未満のＮ型半導性粒子は中間層バインダー中での均一な分散ができにくく、凝集粒子を形成しやすく、該凝集粒子が電荷トラップとなって残電上昇が発生しやすい。一方、数平均一次粒径が２００ｎｍより大きいＮ型半導性粒子は中間層の表面に大きな凹凸を作りやすく、これらの大きな凹凸を通してドット画像が劣化しやすい。又、数平均一次粒径が２００ｎｍより大きいＮ型半導性粒子は分散液中で沈澱しやすく、凝集物が発生しやすく、その結果、ドット画像が劣化しやすい。
【００７２】
前記酸化チタン粒子は、結晶形としては、アナターゼ形、ルチル形、ブルッカイト形及びアモルファス形等があるが、中でもルチル形酸化チタン顔料又はアナターゼ形酸化チタン顔料は、中間層を通過する電荷の整流性を高め、即ち、電子の移動性を高め、帯電電位を安定させ、残留電位の増大を防止すると共に、ドット画像の劣化を防止することができ、本発明のＮ型半導性粒子として最も好ましい。
【００７３】
Ｎ型半導性粒子はメチルハイドロジェンシロキサン単位を含む重合体で表面処理されたものが好ましい。該メチルハイドロジェンシロキサン単位を含む重合体の分子量は１０００〜２００００のものが表面処理効果が高く、その結果、Ｎ型半導性粒子の整流性を高め、このＮ型半導性粒子を含有する中間層を用いることにより、黒ポチ発生が防止され、又、良好なドット画像の再現性に効果がある。
【００７４】
メチルハイドロジェンシロキサン単位を含む重合体とは−（ＨＳｉ（ＣＨ３）Ｏ）−の構造単位とこれ以外の構造単位（他のシロキサン単位のこと）の共重合体が好ましい。他のシロキサン単位としては、ジメチルシロキサン単位、メチルエチルシロキサン単位、メチルフェニルシロキサン単位及びジエチルシロキサン単位等が好ましく、特にジメチルシロキサンが好ましい。共重合体中のメチルハイドロジェンシロキサン単位の割合は１０〜９９モル％、好ましくは２０〜９０モル％である。
【００７５】
メチルハイドロジェンシロキサン共重合体はランダム共重合体、ブロック共重合体、グラフト共重合体等のいずれでもよいがランダム共重合体及びブロック共重合体が好ましい。又、共重合成分としてはメチルハイドロジェンシロキサン以外に、一成分でも二成分以上でもよい。
【００７６】
本発明に用いられる中間層を形成するために作製する中間層塗布液は前記表面処理酸化チタン等のＮ型半導性粒子の他にバインダー樹脂、分散溶媒等から構成される。
【００７７】
Ｎ型半導性粒子の中間層中での比率は、中間層のバインダー樹脂との体積比（バインダー樹脂の体積を１とすると）で１．０〜２．０倍が好ましい。中間層中でこのような高密度で本発明のＮ型半導性粒子を用いることにより、中間層の整流性が高まり、膜厚を厚くしても残留電位の上昇やドット画像の劣化を効果的に防止でき、良好な有機感光体を形成することができる。又、このような中間層はバインダー樹脂１００体積部に対し、Ｎ型半導性粒子を１００〜２００体積部を用いることが好ましい。
【００７８】
一方、これらの粒子を分散し、中間層の層構造を形成するバインダー樹脂としては、粒子の良好な分散性を得る為にポリアミド樹脂が好ましいが、特に以下に示すポリアミド樹脂が好ましい。
【００７９】
中間層のバインダー樹脂としてはアルコール可溶性ポリアミド樹脂が好ましい。有機感光体の中間層のバインダー樹脂としては、中間層を均一な膜厚で形成するために、溶媒溶解性の優れた樹脂が必要とされている。このようなアルコール可溶性のポリアミド樹脂としては、前記した６−ナイロン等のアミド結合間の炭素鎖の少ない化学構造から構成される共重合ポリアミド樹脂やメトキシメチル化ポリアミド樹脂が知られているが、これ意外にも下記のようなポリアミドも好ましく用いることができる。
【００８０】
【化１１】
2010262157.tif 000012
【００８１】
又、上記ポリアミド樹脂の分子量は数平均分子量で５，０００〜８０，０００が好ましく、１０，０００〜６０，０００がより好ましい。数平均分子量が５，０００以下だと中間層の膜厚の均一性が劣化し、本発明の効果が十分に発揮されにくい。一方、８０，０００より大きいと、樹脂の溶媒溶解性が低下しやすく、中間層中に凝集樹脂が発生しやすく、黒ポチの発生やドット画像の劣化を起こしやすい。
【００８２】
上記ポリアミド樹脂はその一部が既に市販されており、例えばダイセル・デグサ（株）製のベスタメルトＸ１０１０、Ｘ４６８５等の商品名で販売されて、一般的なポリアミドの合成法で作製することができるが、以下に合成例の一例を挙げる。
【００８３】
上記ポリアミド樹脂を溶解し、塗布液を作製する溶媒としては、エタノール、ｎ−プロピルアルコール、イソプロピルアルコール、ｎ−ブタノール、ｔ−ブタノール、ｓｅｃ−ブタノール等の炭素数２〜４のアルコール類が好ましく、ポリアミドの溶解性と作製された塗布液の塗布性の点で優れている。これらの溶媒は全溶媒中に３０〜１００質量％、好ましくは４０〜１００質量％、更には５０〜１００質量％が好ましい。前記溶媒と併用し、好ましい効果を得られる助溶媒としては、メタノール、ベンジルアルコール、トルエン、メチレンクロライド、シクロヘキサノン、テトラヒドロフラン等が挙げられる。
【００８４】
本発明の中間層の膜厚は０．３〜１０μｍが好ましい。中間層の膜厚が０．５μｍ未満では、黒ポチ等が発生しやすく、ドット画像の劣化を起こしやすい。１０μｍを超えると、残留電位の上昇が発生しやすく、ドット画像が劣化しやすい。中間層の膜厚は０．５〜５μｍがより好ましい。
【００８５】
又、上記中間層は実質的に絶縁層であることが好ましい。ここで絶縁層とは、体積抵抗が１×１０８Ω・ｃｍ以上である。本発明の中間層及び保護層の体積抵抗は１×１０８〜１０１５Ω・ｃｍが好ましく、１×１０９〜１０１４Ω・ｃｍがより好ましく、更に好ましくは、２×１０９〜１×１０１３Ω・ｃｍである。体積抵抗は下記のようにして測定できる。
【００８６】
測定条件；ＪＩＳ：Ｃ２３１８−１９７５に準ずる。
【００８７】
測定器：三菱油化社製Ｈｉｒｅｓｔａ  ＩＰ
測定条件：測定プローブ  ＨＲＳ
印加電圧：５００Ｖ
測定環境：３０±２℃、８０±５ＲＨ％
体積抵抗が１×１０８Ω・ｃｍ未満では中間層の電荷ブロッキング性が低下し、黒ポチの発生が増大し、有機感光体の電位保持性も劣化し、良好な画質が得られない。一方１０１５Ω・ｃｍより大きいと繰り返し画像形成で残留電位が増大しやすく、良好な画質が得られない。
【００８８】
感光層
本発明の感光体の感光層構成は前記中間層上に電荷発生機能と電荷輸送機能を１つの層に持たせた単層構造の感光層構成でも良いが、より好ましくは感光層の機能を電荷発生層（ＣＧＬ）と電荷輸送層（ＣＴＬ）に分離した構成をとるのがよい。機能を分離した構成を取ることにより繰り返し使用に伴う残留電位増加を小さく制御でき、その他の電子写真特性を目的に合わせて制御しやすい。負帯電用の感光体では中間層の上に電荷発生層（ＣＧＬ）、その上に電荷輸送層（ＣＴＬ）の構成を取ることが好ましい。
【００８９】
以下に機能分離負帯電感光体の感光層構成について説明する。
【００９０】
電荷発生層
本発明の有機感光体には、電荷発生物質として３５０ｎｍ〜５００ｎｍの波長領域に高感度特性を有する前記した一般式（１）のピランスロン系化合物を電荷発生物質を用いる。この電荷発生物質以外に、必要により、他の電荷発生物質を併用してもよい。併用する顔料としてはアゾ顔料、ペリレン顔料、多感キノン顔料等が挙げられる。
【００９１】
電荷発生層にＣＧＭの分散媒としてバインダーを用いる場合、バインダーとしては公知の樹脂を用いることができるが、最も好ましい樹脂としてはホルマール樹脂、ブチラール樹脂、シリコーン樹脂、シリコーン変性ブチラール樹脂、フェノキシ樹脂等が挙げられる。バインダー樹脂と電荷発生物質との割合は、バインダー樹脂１００質量部に対し２０〜６００質量部が好ましい。これらの樹脂を用いることにより、繰り返し使用に伴う残留電位増加を最も小さくできる。電荷発生層は、良好なドット再現性を得るために、像露光時の書き込み光の吸光度が０．９以上であることが好ましい。その為には、電荷発生層中の電荷発生物質の単位面積当たりの量を膜厚を含めて、調製することが必要である。又、電荷発生層の膜厚は０．２μｍ〜２μｍが好ましい。
【００９２】
電荷輸送層
本発明では電荷輸送層を複数の電荷輸送層から構成し、且つ最上層の電荷輸送層に本発明の無機微粒子を含有させた構成を用いてもよい。
【００９３】
電荷輸送層には電荷輸送物質（ＣＴＭ）及びＣＴＭを分散し製膜するバインダー樹脂を含有する。その他の物質としては必要により前記した無機微粒子の他に酸化防止剤等の添加剤を含有しても良い。
【００９４】
電荷輸送物質（ＣＴＭ）としては、公知の正孔輸送性（Ｐ型）の電荷輸送物質（ＣＴＭ）を用いることができる。例えばトリフェニルアミン誘導体、ヒドラゾン化合物、スチリル化合物、ベンジジン化合物、ブタジエン化合物などを用いることができる。中でも、４００〜５００ｎｍの波長領域に吸収を有しない、前記一般式（２）の電荷輸送物質が好ましい。これら電荷輸送物質は通常、適当なバインダー樹脂中に溶解して層形成が行われる。
【００９５】
電荷輸送層（ＣＴＬ）に用いられるバインダー樹脂としては熱可塑性樹脂、熱硬化性樹脂いずれの樹脂かを問わない。例えばポリスチレン、アクリル樹脂、メタクリル樹脂、塩化ビニル樹脂、酢酸ビニル樹脂、ポリビニルブチラール樹脂、エポキシ樹脂、ポリウレタン樹脂、フェノール樹脂、ポリエステル樹脂、アルキッド樹脂、ポリカーボネート樹脂、シリコーン樹脂、メラミン樹脂並びに、これらの樹脂の繰り返し単位構造のうちの２つ以上を含む共重合体樹脂。又これらの絶縁性樹脂の他、ポリ−Ｎ−ビニルカルバゾール等の高分子有機半導体が挙げられる。これらの中で吸水率が小さく、ＣＴＭの分散性、電子写真特性が良好なポリカーボネート樹脂が最も好ましい。
【００９６】
バインダー樹脂と電荷輸送物質との割合は、バインダー樹脂１００質量部に対し５０〜２００質量部が好ましい。
【００９７】
電荷輸送層の合計膜厚は、１０〜３０μｍが好ましい。該合計膜厚が１０μｍ未満では、現像時の潜像電位を十分に獲得しにくく、画像濃度の低下やドット再現性の劣化が発生しやすく、又、３０μｍを超えると、電荷キャリアの拡散（電荷発生層で発生した電荷キャリアの拡散）が大きくなり、ドット再現性が劣化しやすい。また、電荷輸送層を複層で形成した場合、表面層となる電荷輸送層の膜厚は１．０〜８．０μｍが好ましい。
【００９８】
中間層、電荷発生層、電荷輸送層等の層形成に用いられる溶媒又は分散媒としては、ｎ−ブチルアミン、ジエチルアミン、エチレンジアミン、イソプロパノールアミン、トリエタノールアミン、トリエチレンジアミン、Ｎ，Ｎ−ジメチルホルムアミド、アセトン、メチルエチルケトン、メチルイソプロピルケトン、シクロヘキサノン、ベンゼン、トルエン、キシレン、クロロホルム、ジクロロメタン、１，２−ジクロロエタン、１，２−ジクロロプロパン、１，１，２−トリクロロエタン、１，１，１−トリクロロエタン、トリクロロエチレン、テトラクロロエタン、テトラヒドロフラン、ジオキソラン、ジオキサン、メタノール、エタノール、ブタノール、イソプロパノール、酢酸エチル、酢酸ブチル、ジメチルスルホキシド、メチルセロソルブ等が挙げられる。本発明はこれらに限定されるものではないが、テトラヒドロフラン、メチルエチルケトン等の地球環境に優しい溶媒が好ましく用いられる。また、これらの溶媒は単独或いは２種以上の混合溶媒として用いることもできる。
【００９９】
次に有機感光体を製造するための塗布加工方法としては、スライドホッパー型塗布装置の他に、浸漬塗布、スプレー塗布等の塗布加工法が用いられる。
【０１００】
上記塗布液供給型の塗布装置の中でもスライドホッパー型塗布装置を用いた塗布加方法は、前記した低沸点溶媒を用いた分散液を塗布液として用いる場合に最も適しており、円筒状の感光体の場合は特開昭５８−１８９０６１号公報等に詳細に記載されている円形スライドホッパー型塗布装置等を用いて塗布することが好ましい。
【０１０１】
又、本発明に係わる感光体の表面層には酸化防止剤を含有させることが好ましい。表面層は感光体の帯電時の活性ガス、例えばＮＯｘやオゾン等で酸化されやすく、画像ボケが発生しやすいが、酸化防止剤を共存させることにより、画像ボケの発生を防止することが出来る。該酸化防止剤とは、その代表的なものは有機感光体中ないしは有機感光体表面に存在する自動酸化性物質に対して、光、熱、放電等の条件下で酸素の作用を防止ないし、抑制する性質を有する物質である。
【０１０２】
中間層、電荷発生層、電荷輸送層等の層形成に用いられる溶媒又は分散媒としては、ｎ−ブチルアミン、ジエチルアミン、エチレンジアミン、イソプロパノールアミン、トリエタノールアミン、トリエチレンジアミン、Ｎ，Ｎ−ジメチルホルムアミド、アセトン、メチルエチルケトン、メチルイソプロピルケトン、シクロヘキサノン、ベンゼン、トルエン、キシレン、クロロホルム、ジクロロメタン、１，２−ジクロロエタン、１，２−ジクロロプロパン、１，１，２−トリクロロエタン、１，１，１−トリクロロエタン、トリクロロエチレン、テトラクロロエタン、テトラヒドロフラン、ジオキソラン、ジオキサン、メタノール、エタノール、ブタノール、イソプロパノール、酢酸エチル、酢酸ブチル、ジメチルスルホキシド、メチルセロソルブ等が挙げられる。本発明はこれらに限定されるものではないが、ジクロロメタン、１，２−ジクロロエタン、メチルエチルケトン等が好ましく用いられる。また、これらの溶媒は単独或いは２種以上の混合溶媒として用いることもできる。
【０１０３】
次に、本発明に係わる有機感光体を用いた画像形成装置について説明する。
【０１０４】
図１に示す画像形成装置１は、デジタル方式による画像形成装置であって、画像読取り部Ａ、画像処理部Ｂ、画像形成部Ｃ、転写紙搬送手段としての転写紙搬送部Ｄから構成されている。
【０１０５】
画像読取り部Ａの上部には原稿を自動搬送する自動原稿送り手段が設けられていて、原稿載置台１１上に載置された原稿は原稿搬送ローラ１２によって１枚宛分離搬送され読み取り位置１３ａにて画像の読み取りが行われる。原稿読み取りが終了した原稿は原稿搬送ローラ１２によって原稿排紙皿１４上に排出される。
【０１０６】
一方、プラテンガラス１３上に置かれた場合の原稿の画像は走査光学系を構成する照明ランプ及び第１ミラーから成る第１ミラーユニット１５の速度ｖによる読み取り動作と、Ｖ字状に位置した第２ミラー及び第３ミラーから成る第２ミラーユニット１６の同方向への速度ｖ／２による移動によって読み取られる。
【０１０７】
読み取られた画像は、投影レンズ１７を通してラインセンサである撮像素子ＣＣＤの受光面に結像される。撮像素子ＣＣＤ上に結像されたライン状の光学像は順次電気信号（輝度信号）に光電変換されたのちＡ／Ｄ変換を行い、画像処理部Ｂにおいて濃度変換、フィルター処理などの処理が施された後、画像データは一旦メモリに記憶される。
【０１０８】
画像形成部Ｃでは、画像形成ユニットとして、像担持体であるドラム状の感光体２１と、その外周に、該感光体２１を帯電させる帯電手段（帯電工程）２２、帯電した感光体の表面電位を検出する電位検出手段２２０、現像手段（現像工程）２３、転写手段（転写工程）である転写搬送ベルト装置４５、前記感光体２１のクリーニング装置（クリーニング工程）２６及び光除電手段（光除電工程）としてのＰＣＬ（プレチャージランプ）２７が各々動作順に配置されている。また、現像手段２３の下流側には感光体２１上に現像されたパッチ像の反射濃度を測定する反射濃度検出手段２２２が設けられている。感光体２１には、本発明に係わる有機感光体を使用し、図示の時計方向に駆動回転される。
【０１０９】
回転する感光体２１へは帯電手段２２による一様帯電がなされた後、像露光手段（像露光工程）３０としての露光光学系により画像処理部Ｂのメモリから呼び出された画像信号に基づいた像露光が行われる。書き込み手段である像露光手段３０としての露光光学系は図示しないレーザダイオードを発光光源とし、回転するポリゴンミラー３１、ｆθレンズ３４、シリンドリカルレンズ３５を経て反射ミラー３２により光路が曲げられ主走査がなされるもので、感光体２１に対してＡｏの位置において像露光が行われ、感光体２１の回転（副走査）によって静電潜像が形成される。本実施の形態の一例では文字部に対して露光を行い静電潜像を形成する。
【０１１０】
本発明の画像形成装置においては、感光体上に静電潜像を形成するに際し、発振波長が３５０〜５００ｎｍの半導体レーザー又は発光ダイオードを像露光光源として用いる。これらの像露光光源を用いて、書込みの主査方向の露光ドット径を１０〜５０μｍに絞り込み、有機感光体上にデジタル露光を行うことにより、６００ｄｐｉ（ｄｐｉ：２．５４ｃｍ当たりのドット数）以上から２５００ｄｐｉの高解像度の電子写真画像をうることができる。
【０１１１】
上記半導体レーザーの像露光光源としては、面発光レーザアレイを用いることもできる。面発光レーザアレイとは、図４で示すように、少なくとも、縦横各々に３本以上のレーザビーム発光点（Ｌ）を有しているものをいう。
【０１１２】
前記露光ドット径とは該露光ビームの強度がピーク強度の１／ｅ２以上の領域の主走査方向にそった露光ビームの長さ（Ｌｄ：長さが最大位置で測定する）を云う。
【０１１３】
用いられる光ビームとしては半導体レーザーを用いた走査光学系及びＬＥＤの固体スキャナー等があり、光強度分布についてもガウス分布及びローレンツ分布等があるがそれぞれのピーク強度の１／ｅ２以上の領域を本発明に係わる露光ドット径とする。
【０１１４】
感光体２１上の静電潜像は現像手段２３によって反転現像が行われ、感光体２１の表面に可視像のトナー像が形成される。本発明の画像形成装置では、該現像手段に用いられる現像剤には重合トナーを用いることが好ましい。形状や粒度分布が均一な重合トナーを本発明に係わる有機感光体と併用することにより、より鮮鋭性が良好な電子写真画像を得ることができる。
【０１１５】
本発明の有機感光体上に形成された静電潜像は現像によりトナー像として顕像化される。現像に用いられるトナーは、粉砕トナーでも、重合トナーでもよいが、本発明に係わるトナーとしては、安定した粒度分布を得られる観点から、重合法で作製できる重合トナーが好ましい。
【０１１６】
重合トナーとはトナー用バインダーの樹脂の生成とトナー形状がバインダー樹脂の原料モノマーの重合と、必要によりその後の化学的処理により形成されるトナーを意味する。
【０１１７】
より具体的には懸濁重合、乳化重合等の重合反応と、必要によりその後に行われる粒子同士の融着工程を経て形成されるトナーを意味する。
【０１１８】
なお、トナーの体積平均粒径、即ち、上記５０％体積粒径（Ｄｖ５０）は２〜９μｍ、より好ましくは３〜７μｍであることが望ましい。この範囲とすることにより、解像度を高くすることができる。さらに上記の範囲と組み合わせることにより、小粒径トナーでありながら、微細な粒径のトナーの存在量を少なくすることができ、長期に亘ってドット画像の再現性が改善され、鮮鋭性の良好な、安定した画像を形成することができる。
【０１１９】
本発明に係わるトナーは、一成分現像剤でも二成分現像剤として用いてもよい。
【０１２０】
一成分現像剤として用いる場合は、非磁性一成分現像剤、あるいはトナー中に０．１〜０．５μｍ程度の磁性粒子を含有させ磁性一成分現像剤としたものがあげられ、いずれも使用することができる。
【０１２１】
又、キャリアと混合して二成分現像剤として用いることができる。この場合は、キャリアの磁性粒子として、鉄、フェライト、マグネタイト等の金属、それらの金属とアルミニウム、鉛等の金属との合金等の従来から公知の材料を用いることが出来る。特にフェライト粒子が好ましい。上記磁性粒子は、その体積平均粒径としては１５〜１００μｍ、より好ましくは２５〜８０μｍのものがよい。
【０１２２】
キャリアの体積平均粒径の測定は、代表的には湿式分散機を備えたレーザー回折式粒度分布測定装置「ヘロス（ＨＥＬＯＳ）」（シンパティック（ＳＹＭＰＡＴＥＣ）社製）により測定することができる。
【０１２３】
キャリアは、磁性粒子が更に樹脂により被覆されているもの、あるいは樹脂中に磁性粒子を分散させたいわゆる樹脂分散型キャリアが好ましい。コーティング用の樹脂組成としては、特に限定は無いが、例えば、オレフィン系樹脂、スチレン系樹脂、スチレン−アクリル系樹脂、シリコーン系樹脂、エステル系樹脂或いはフッ素含有重合体系樹脂等が用いられる。また、樹脂分散型キャリアを構成するための樹脂としては、特に限定されず公知のものを使用することができ、例えば、スチレン−アクリル系樹脂、ポリエステル樹脂、フッ素系樹脂、フェノール樹脂等を使用することができる。
【０１２４】
転写紙搬送部Ｄでは、画像形成ユニットの下方に異なるサイズの転写紙Ｐが収納された転写紙収納手段としての給紙ユニット４１（Ａ）、４１（Ｂ）、４１（Ｃ）が設けられ、また側方には手差し給紙を行う手差し給紙ユニット４２が設けられていて、それらの何れかから選択された転写紙Ｐは案内ローラ４３によって搬送路４０に沿って給紙され、給紙される転写紙Ｐの傾きと偏りの修正を行う対の給紙レジストローラ４４によって転写紙Ｐは一時停止を行ったのち再給紙が行われ、搬送路４０、転写前ローラ４３ａ、給紙経路４６及び進入ガイド板４７に案内され、感光体２１上のトナー画像が転写位置Ｂｏにおいて転写極２４及び分離極２５によって転写搬送ベルト装置４５の転写搬送ベルト４５４に載置搬送されながら転写紙Ｐに転写され、該転写紙Ｐは感光体２１面より分離し、転写搬送ベルト装置４５により定着手段５０に搬送される。
【０１２５】
定着手段５０は定着ローラ５１と加圧ローラ５２とを有しており、転写紙Ｐを定着ローラ５１と加圧ローラ５２との間を通過させることにより、加熱、加圧によってトナーを定着させる。トナー画像の定着を終えた転写紙Ｐは排紙トレイ６４上に排出される。
【０１２６】
以上は転写紙の片側への画像形成を行う状態を説明したものであるが、両面複写の場合は排紙切換部材１７０が切り替わり、転写紙案内部１７７が開放され、転写紙Ｐは破線矢印の方向に搬送される。
【０１２７】
更に、搬送機構１７８により転写紙Ｐは下方に搬送され、転写紙反転部１７９によりスイッチバックさせられ、転写紙Ｐの後端部は先端部となって両面複写用給紙ユニット１３０内に搬送される。
【０１２８】
転写紙Ｐは両面複写用給紙ユニット１３０に設けられた搬送ガイド１３１を給紙方向に移動し、給紙ローラ１３２で転写紙Ｐを再給紙し、転写紙Ｐを搬送路４０に案内する。
【０１２９】
再び、上述したように感光体２１方向に転写紙Ｐを搬送し、転写紙Ｐの裏面にトナー画像を転写し、定着手段５０で定着した後、排紙トレイ６４に排紙する。
【０１３０】
本願発明では、光除電手段（光除電工程）のＰＣＬ２７には、５８０ｎｍ以上の長波長光の光源を用いる。この場合、該光源には５８０ｎｍ未満の波長は含まない光源を用いることが好ましい。このような光源としては、５８０ｎｍ以上の長波長に発光する発光ダイオード（ＬＥＤ）や半導体レーザ（ＬＤ）を用いることが好ましい。例えば、電荷発生層中にフタロシアニン顔料を含有する感光体では、フタロシアニン顔料のピーク波長（６００〜８００ｎｍの範囲にある）に近い発光波長を有する市販のＬＥＤを用いることもできる。
【０１３１】
本願発明のＰＣＬに適合する光源としては、５９１ｎｍのＬＥＤ（ローム製：半値幅１５ｎｍ）、６３０ｎｍのＬＥＤ（ローム製：半値幅２０ｎｍ）等の市販のＬＥＤを用いることができる。又、これらピーク波長に近接又は対応するＬＤを用いることもできる。
【０１３２】
ＬＥＤ光源等による光照射の光量は、０．２μＪ／ｃｍ２〜１０μＪ／ｃｍ２の範囲が好ましい。
【０１３３】
本発明の画像形成装置としては、上述の感光体と、現像器、クリーニング器等の構成要素をプロセスカートリッジとして一体に結合して構成し、このユニットを装置本体に対して着脱自在に構成しても良い。又、帯電器、像露光器、現像器、転写又は分離器、及びクリーニング器の少なくとも１つを感光体とともに一体に支持してプロセスカートリッジを形成し、装置本体に着脱自在の単一ユニットとし、装置本体のレールなどの案内手段を用いて着脱自在の構成としても良い。
【０１３４】
図２は、本発明の一実施の形態を示すカラー画像形成装置の断面構成図である。
【０１３５】
このカラー画像形成装置は、タンデム型カラー画像形成装置と称せられるもので、４組の画像形成部（画像形成ユニット）１０Ｙ、１０Ｍ、１０Ｃ、１０Ｂｋと、無端ベルト状中間転写体ユニット７と、給紙搬送手段２１及び定着手段２４とから成る。画像形成装置の本体Ａの上部には、原稿画像読み取り装置ＳＣが配置されている。
【０１３６】
イエロー色の画像を形成する画像形成部１０Ｙは、第１の像担持体としてのドラム状の感光体１Ｙの周囲に配置された帯電手段（帯電工程）２Ｙ、露光手段（露光工程）３Ｙ、現像手段（現像工程）４Ｙ、一次転写手段（一次転写工程）としての一次転写ローラ５Ｙ、クリーニング手段６Ｙを有する。マゼンタ色の画像を形成する画像形成部１０Ｍは、第１の像担持体としてのドラム状の感光体１Ｍ、帯電手段２Ｍ、露光手段３Ｍ、現像手段４Ｍ、一次転写手段としての一次転写ローラ５Ｍ、クリーニング手段６Ｍを有する。シアン色の画像を形成する画像形成部１０Ｃは、第１の像担持体としてのドラム状の感光体１Ｃ、帯電手段２Ｃ、露光手段３Ｃ、現像手段４Ｃ、一次転写手段としての一次転写ローラ５Ｃ、クリーニング手段６Ｃを有する。黒色画像を形成する画像形成部１０Ｂｋは、第１の像担持体としてのドラム状の感光体１Ｂｋ、帯電手段２Ｂｋ、露光手段３Ｂｋ、現像手段４Ｂｋ、一次転写手段としての一次転写ローラ５Ｂｋ、クリーニング手段６Ｂｋを有する。
【０１３７】
前記４組の画像形成ユニット１０Ｙ、１０Ｍ、１０Ｃ、１０Ｂｋは、感光体ドラム１Ｙ、１Ｍ、１Ｃ、１Ｂｋを中心に、回転する帯電手段２Ｙ、２Ｍ、２Ｃ、２Ｂｋと、像露光手段３Ｙ、３Ｍ、３Ｃ、３Ｂｋと、回転する現像手段４Ｙ、４Ｍ、４Ｃ、４Ｂｋ、及び、感光体ドラム１Ｙ、１Ｍ、１Ｃ、１Ｂｋをクリーニングするクリーニング手段５Ｙ、５Ｍ、５Ｃ、５Ｂｋより構成されている。
【０１３８】
前記画像形成ユニット１０Ｙ、１０Ｍ、１０Ｃ、１０Ｂｋは、感光体１Ｙ、１Ｍ、１Ｃ、１Ｂｋにそれぞれ形成するトナー画像の色が異なるだけで、同じ構成であり、画像形成ユニット１０Ｙを例にして詳細に説明する。
【０１３９】
画像形成ユニット１０Ｙは、像形成体である感光体ドラム１Ｙの周囲に、帯電手段２Ｙ（以下、単に帯電手段２Ｙ、あるいは、帯電器２Ｙという）、露光手段３Ｙ、現像手段４Ｙ、クリーニング手段５Ｙ（以下、単にクリーニング手段５Ｙ、あるいは、クリーニングブレード５Ｙという）を配置し、感光体ドラム１Ｙ上にイエロー（Ｙ）のトナー画像を形成するものである。また、本実施の形態においては、この画像形成ユニット１０Ｙのうち、少なくとも感光体ドラム１Ｙ、帯電手段２Ｙ、現像手段４Ｙ、クリーニング手段５Ｙを一体化するように設けている。
【０１４０】
帯電手段２Ｙは、感光体ドラム１Ｙに対して一様な電位を与える手段であって、本実施の形態においては、感光体ドラム１Ｙにコロナ放電型の帯電器２Ｙが用いられている。
【０１４１】
像露光手段３Ｙは、帯電器２Ｙによって一様な電位を与えられた感光体ドラム１Ｙ上に、画像信号（イエロー）に基づいて露光を行い、イエローの画像に対応する静電潜像を形成する手段であって、この露光手段３Ｙとしては、前記図１の説明で用いたような、発振波長が３５０〜５００ｎｍの半導体レーザー又は発光ダイオードを像露光光源として用いることができる。これらの像露光光源を用いて、書込みの主査方向の露光ドット径を１０〜５０μｍに絞り込み、有機感光体上にデジタル露光を行うことにより、６００ｄｐｉ（ｄｐｉ：２．５４ｃｍ当たりのドット数）以上から２５００ｄｐｉの高解像度の電子写真画像をうることができる。又、前述した面発光レーザアレイを用いることもできる。又、感光体ドラム１Ｙの軸方向にアレイ状に発光素子を配列したＬＥＤと結像素子（商品名；セルフォックレンズ）とから構成されるもの等も用いられる。
【０１４２】
本発明の画像形成装置としては、上述の感光体と、現像器、クリーニング器等の構成要素をプロセスカートリッジ（画像形成ユニット）として一体に結合して構成し、この画像形成ユニットを装置本体に対して着脱自在に構成しても良い。又、帯電器、像露光器、現像器、転写又は分離器、及びクリーニング器の少なくとも１つを感光体とともに一体に支持してプロセスカートリッジ（画像形成ユニット）を形成し、装置本体に着脱自在の単一画像形成ユニットとし、装置本体のレールなどの案内手段を用いて着脱自在の構成としても良い。
【０１４３】
無端ベルト状中間転写体ユニット７は、複数のローラにより巻回され、回動可能に支持された半導電性エンドレスベルト状の第２の像担持体としての無端ベルト状中間転写体７０を有する。
【０１４４】
画像形成ユニット１０Ｙ、１０Ｍ、１０Ｃ、１０Ｂｋより形成された各色の画像は、一次転写手段としての一次転写ローラ５Ｙ、５Ｍ、５Ｃ、５Ｂｋにより、回動する無端ベルト状中間転写体７０上に逐次転写されて、合成されたカラー画像が形成される。給紙カセット２０内に収容された転写材（定着された最終画像を担持する支持体：例えば普通紙、透明シート等）としての転写材Ｐは、給紙手段２１により給紙され、複数の中間ローラ２２Ａ、２２Ｂ、２２Ｃ、２２Ｄ、レジストローラ２３を経て、二次転写手段としての二次転写ローラ５ｂに搬送され、転写材Ｐ上に二次転写してカラー画像が一括転写される。カラー画像が転写された転写材Ｐは、定着手段２４により定着処理され、排紙ローラ２５に挟持されて機外の排紙トレイ２６上に載置される。ここで、中間転写体や転写材等の感光体上に形成されたトナー画像の転写支持体を総称して転写媒体と云う。
【０１４５】
一方、二次転写手段としての二次転写ローラ５ｂにより転写材Ｐにカラー画像を転写した後、転写材Ｐを曲率分離した無端ベルト状中間転写体７０は、クリーニング手段６ｂにより残留トナーが除去される。
【０１４６】
画像形成処理中、一次転写ローラ５Ｂｋは常時、感光体１Ｂｋに当接している。他の一次転写ローラ５Ｙ、５Ｍ、５Ｃはカラー画像形成時にのみ、それぞれ対応する感光体１Ｙ、１Ｍ、１Ｃに当接する。
【０１４７】
二次転写ローラ５ｂは、ここを転写材Ｐが通過して二次転写が行われる時にのみ、無端ベルト状中間転写体７０に当接する。
【０１４８】
また、装置本体Ａから筐体８を支持レール８２Ｌ、８２Ｒを介して引き出し可能にしてある。
【０１４９】
筐体８は、画像形成部１０Ｙ、１０Ｍ、１０Ｃ、１０Ｂｋと、無端ベルト状中間転写体ユニット７とから成る。
【０１５０】
画像形成部１０Ｙ、１０Ｍ、１０Ｃ、１０Ｂｋは、垂直方向に縦列配置されている。感光体１Ｙ、１Ｍ、１Ｃ、１Ｂｋの図示左側方には無端ベルト状中間転写体ユニット７が配置されている。無端ベルト状中間転写体ユニット７は、ローラ７１、７２、７３、７４を巻回して回動可能な無端ベルト状中間転写体７０、一次転写ローラ５Ｙ、５Ｍ、５Ｃ、５Ｂｋ、及びクリーニング手段６ｂとから成る。
【０１５１】
次に図３は本発明の有機感光体を用いたカラー画像形成装置（少なくとも有機感光体の周辺に帯電手段、露光手段、複数の現像手段、転写手段、クリーニング手段及び中間転写体を有する複写機あるいはレーザビームプリンター）の構成断面図である。ベルト状の中間転写体７０は中程度の抵抗の弾性体を使用している。
【０１５２】
１は像形成体として繰り返し使用される回転ドラム型の感光体であり、矢示の反時計方向に所定の周速度をもって回転駆動される。
【０１５３】
感光体１は回転過程で、帯電手段（帯電工程）２により所定の極性・電位に一様に帯電処理され、次いで不図示の像露光手段（像露光工程）３により画像情報の時系列電気デジタル画素信号に対応して変調されたレーザビームによる走査露光光等による画像露光を受けることにより目的のカラー画像のイエロー（Ｙ）の色成分像（色情報）に対応した静電潜像が形成される。
【０１５４】
次いで、その静電潜像がイエロー（Ｙ）の現像手段：現像工程（イエロー色現像器）４Ｙにより第１色であるイエロートナーにより現像される。この時第２〜第４の現像手段（マゼンタ色現像器、シアン色現像器、ブラック色現像器）４Ｍ、４Ｃ、４Ｂｋの各現像器は作動オフになっていて感光体１には作用せず、上記第１色目のイエロートナー画像は上記第２〜第４の現像器により影響を受けない。
【０１５５】
中間転写体７０はローラ７９ａ、７９ｂ、７９ｃ、７９ｄ、７９ｅで張架されて時計方向に感光体１と同じ周速度をもって回転駆動されている。
【０１５６】
感光体１上に形成担持された上記第１色目のイエロートナー画像が、感光体１と中間転写体７０とのニップ部を通過する過程で、一次転写ローラ５ａから中間転写体７０に印加される一次転写バイアスにより形成される電界により、中間転写体７０の外周面に順次中間転写（一次転写）されていく。
【０１５７】
中間転写体７０に対応する第１色のイエロートナー画像の転写を終えた感光体１の表面は、クリーニング装置６ａにより清掃される。
【０１５８】
以下、同様に第２色のマゼンタトナー画像、第３色のシアントナー画像、第４色のクロ（ブラック）トナー画像が順次中間転写体７０上に重ね合わせて転写され、目的のカラー画像に対応した重ね合わせカラートナー画像が形成される。
【０１５９】
二次転写ローラ５ｂで、二次転写対向ローラ７９ｂに対応し平行に軸受させて中間転写体７０の下面部に離間可能な状態に配設してある。
【０１６０】
感光体１から中間転写体７０への第１〜第４色のトナー画像の順次重畳転写のための一次転写バイアスはトナーとは逆極性で、バイアス電源から印加される。その印加電圧は、例えば＋１００Ｖ〜＋２ｋＶの範囲である。
【０１６１】
感光体１から中間転写体７０への第１〜第３色のトナー画像の一次転写工程において、二次転写ローラ５ｂ及び中間転写体クリーニング手段６ｂは中間転写体７０から離間することも可能である。
【０１６２】
ベルト状の中間転写体７０上に転写された重ね合わせカラートナー画像の第２の画像担持体である転写材Ｐへの転写は、二次転写ローラ５ｂが中間転写体７０のベルトに当接されると共に、対の給紙レジストローラ２３から転写紙ガイドを通って、中間転写体７０のベルトに二次転写ローラ５ｂとの当接ニップに所定のタイミングで転写材Ｐが給送される。二次転写バイアスがバイアス電源から二次転写ローラ５ｂに印加される。この二次転写バイアスにより中間転写体７０から第２の画像担持体である転写材Ｐへ重ね合わせカラートナー画像が転写（二次転写）される。トナー画像の転写を受けた転写材Ｐは定着手段２４へ導入され加熱定着される。
【０１６３】
本発明の画像形成装置は電子写真複写機、レーザープリンター、ＬＥＤプリンター及び液晶シャッター式プリンター等の電子写真装置一般に適応するが、更に、電子写真技術を応用したディスプレー、記録、軽印刷、製版及びファクシミリ等の装置にも幅広く適用することができる。
【実施例】
【０１６４】
以下、実施例をあげて本発明を詳細に説明するが、本発明の様態はこれに限定されない。尚、下記文中「部」とは「質量部」を表す。
（実施例１）
感光体１の作製
下記の様に感光体１を作製した。
【０１６５】
円筒形アルミニウム支持体の表面を切削加工し、十点表面粗さＲｚ＝１．５（μｍ）の導電性支持体を用意した。
〈中間層〉
中間層１
上記導電性支持体上に、下記中間層塗布液を浸漬塗布法で塗布し、１２０℃３０分で乾燥し、乾燥膜厚１．０μｍの中間層１を形成した。
【０１６６】
下記中間層分散液を同じ混合溶媒にて二倍に希釈し、一夜静置後に濾過（フィルター；日本ポール社製リジメッシュフィルター公称濾過精度：５μｍ、圧力；５０ｋＰａ）し、中間層塗布液を作製した。
【０１６７】
（中間層分散液の作製）
バインダー樹脂：（例示ポリアミドＮ−１）                                  １部
Ｎ型半導性粒子：ルチル形酸化チタンＡ１（一次粒径３５ｎｍ；メチルハイドロジェンシロキサンとジメチルシロキサンの共重合体（モル比１：１）を用い、酸化チタン全質量の５質量％の量で表面処理したもの）                                      ３．５部
エタノール／ｎ−プロピルアルコール／ＴＨＦ（＝４５／２０／３０質量比）  １０部
上記成分を混合し、サンドミル分散機を用い、１０時間、バッチ式にて分散して、中間層分散液を作製した。
【０１６８】
〈電荷発生層：ＣＧＬ〉
電荷発生物質（ＣＧＭ−Ａ）：前記合成例１のＣＧＭ−１（ｎ＝１〜３の混合物）
２０部
電荷発生物質（ＣＧＭ−Ｂ）：ＣｕＫαの特性Ｘ線に対するブラッグ角２θの回折ピーク（±０．２°）として、少なくとも２７．２°に最大回折ピークを有するチタニルフタロシアニン顔料                                                              ４部
ポリビニルブチラール樹脂「エスレックＢＬ−１」（積水化学社製）          １２部
２−ブタノン／シクロヘキサノン＝４／１（ｖ／ｖ）                      ３００部
上記組成物を混合し、サンドミルを用いて分散し、電荷発生層塗布液を調製した。この塗布液を浸漬塗布法で塗布し、前記中間層の上に乾燥膜厚０．４５μｍの電荷発生層を形成した。
【０１６９】
電荷発生物質（ＣＧＭ−Ａ）は３５０〜５００ｎｍの範囲内の半導体レーザー又は発光ダイオードの像露光に十分な感度を有する電荷発生物質
電荷発生物質（ＣＧＭ−Ｂ）は５８０ｎｍ以上の長波長光に十分な感度を有する電荷発生物質
〈電荷輸送層（ＣＴＬ）〉
電荷輸送物質（ＣＴＭ）：前記ＣＴＭ−１                                ２２５部
ポリカーボネート（Ｚ３００：三菱ガス化学社製）                        ３００部
酸化防止剤（下記ＡＯ−１）                                                ６部
ＴＨＦ／トルエン混合液（体積比３／１混合）                          ２０００部
シリコーンオイル（ＫＦ−５０：信越化学社製）                              １部
を混合し、溶解して電荷輸送層塗布液を調製した。この塗布液を前記電荷発生層の上に浸漬塗布法で塗布し、１１０℃７０分の乾燥を行い、乾燥膜厚２０．０μｍの電荷輸送層を形成し、感光体１を作製した。
【０１７０】
【化１２】
2010262157.tif 000013
【０１７１】
感光体２〜７の作製
感光体１のＣＧＭ−Ａを前記合成例１のＣＧＭ−１から表１に記載の化合物に変更し、電荷輸送物質を前記ＣＴＭ−１から表１に記載の化合物に変更した以外は感光体１と同様にし、感光体２〜７を作製した。
【０１７２】
感光体８の作製
感光体１のＣＧＭ−Ｂを除いた以外は感光体１と同様にし、感光体８を作製した。
【０１７３】
感光体９の作製
感光体１のＣＧＭ−Ａを除いた以外は感光体１と同様にし、感光体９を作製した。
【０１７４】
尚、中間層、電荷発生層、電荷輸送層の各膜厚は、各塗布液の固形分とその比重から換算して、膜厚値を算出した。
【０１７５】
【表１】
2010262157.tif 000014
【０１７６】
《評価１》
このようにして作製した有機感光体を、基本的に図１の構成を有するコニカミノルタ社製デジタル複合機ｂｉｚｈｕｂ９２０改造機（像露光光源に４０５ｎｍの半導体レーザーを使用、ビーム径３０μｍで、１２００ｄｐｉの露光を行い、プロセス速度は４００ｍｍ／ｓｅｃに改造）を用い、該複写機に感光体１〜９と除電光源を表２のように組み合わせて搭載し評価した。評価項目と評価基準を下記に示す。
【０１７７】
（電位安定性の評価）
コニカミノルタ社製デジタル複合機ｂｉｚｈｕｂ９２０改造機は、帯電部材としてスコロトロン帯電器、転写部材として転写ローラを用いた。試験前のプロセス条件が下記になるように設定し、書き込み率６％のチャート（Ａ４全面に対して、画像面積として６％相当の文字が平均的に書かれている）を用い、連続５万枚印刷を行った。
【０１７８】
感光体帯電電位（未露光部電位）：−７００Ｖ
現像バイアス：−５５０Ｖ（反転現像）
除電後表面電位（書き込み光未露光部）：−１００Ｖ
電位安定性の評価は、５万枚の画像印刷前後における感光体の未露光部電位（ＶＨ）及び露光部電位（ＶＬ）を測定した。
【０１７９】
測定方法としては、図１に示す現像部位置に、表面電位計を搭載し、感光体を−７００Ｖに帯電した後、上記半導体レーザーでベタ書込みを行い、現像部位における未露光部表面電位及び露光部電位を測定した。結果を表２に示す。
【０１８０】
（画像評価）
評価機としてコニカミノルタ社製デジタル複合機ｂｉｚｈｕｂ９２０改造機（像露光光源に４０５ｎｍの半導体レーザーを使用、ビーム径３０μｍで、１２００ｄｐｉの露光を行い、プロセス速度は４００ｍｍ／ｓｅｃに改造）を用い、各組み合わせを評価した。評価項目と評価基準を下記に示す。
【０１８１】
１ドットラインの評価
白地のＡ４紙に１ドットラインと黒べた画像を作製し、下記の基準で評価した。
【０１８２】
◎：１ドットラインが連続して再現されており、黒べたの画像濃度が１．２以上
（良好）
○：１ドットラインは連続して再現されているが、黒べたの画像濃度が１．２未満
１．０以上（実用性に問題なし）
×：１ドットラインが切断されて再現されているか、又は１ドットラインが連続して
再現されていても、黒べたの画像濃度が１．０未満（実用性に問題有り）
２ドットラインの評価
べた黒の画像の中に、２ドットラインの白線を作製し、下記の基準で評価した。
【０１８３】
◎：２ドットラインの白線が連続して再現されており、黒べたの画像濃度が１．２以上
（良好）
○：２ドットラインの白線は連続して再現されているが、黒べたの画像濃度が１．２未
満〜１．０以上（実用性に問題なし）
×：２ドットラインの白線が切断されて再現されているか、又は２ドットラインの白線
は連続して再現されていても、黒べたの画像濃度が１．０未満（実用性に問題有り
）
上記のべた画像濃度は、マクベス社製ＲＤ−９１８を使用して測定。紙の反射濃度を「０」とした相対反射濃度で測定した。結果は表１に示した。
【０１８４】
メモリーの評価
べた黒とべた白の混在した画像を１０枚連続して印刷し、続いて均一なハーフトーン画像を印刷し、該ハーフトーン画像中に前記べた黒とべた白の履歴が現れている（メモリー発生）か否（メモリー発生なし）かで判定した。
【０１８５】
○；メモリー発生なし。
【０１８６】
×；メモリー発生あり。
【０１８７】
【表２】
2010262157.tif 000015
【０１８８】
表２中、ＥＲ−１は、６３０ｎｍのＬＥＤ（ローム製：半値幅２０ｎｍ）
ＥＲ−２は、５９１ｎｍのＬＥＤ（ローム製：半値幅１５ｎｍ）
ＥＲ−３は、５０２ｎｍのＬＥＤ（星和電機製：半値幅１５ｎｍ）
ＥＲ−４は、４７２ｎｍのＬＥＤ（星和電機製：半値幅１５ｎｍ）
表２より明らかなように、本願発明の構成要件（一般式（１）のピランスロン系化合物、５８０ｎｍ以上に感度を有する電荷発生物質、除電光が５８０ｎｍ以上）を有する組み合わせＮｏ．１〜７は、電位特性が安定であり、ドット再現性が高く、メモリー発生のない良好な結果が得られている。
【０１８９】
一方、ＣＧＭ−Ｂ（５８０ｎｍ以上に感度を有する電荷発生物）を含有していない感光体を用いた組み合わせＮｏ．８、ピランスロン化合物を含有しない感光体を用いた組み合わせＮｏ．９、除電光が５８０ｎｍ未満のＬＥＤを用いた組み合わせＮｏ．１０、１１は、電位特性、ドット再現性、メモリーのいずれかの項目で問題ある結果となった。
【０１９０】
評価２
評価１で行った評価機のコニカミノルタ社製デジタル複合機ｂｉｚｈｕｂ９２０改造機の像露光光源を４０５ｎｍの半導体レーザーから、４０５ｎｍの発光ダイオードに変更した以外は、全て同じ条件で、各組み合わせＮｏ．１〜１１を評価した。その評価結果は評価１の評価結果とほぼ同じであった。
【０１９１】
評価３
上記感光体１、２、３を基本的に図２の構成を有する市販の中間転写体を有するフルカラーデジタル複合機ｂｉｚｈｕｂ  Ｃ５５０改造機（コニカミノルタビジネステクノロジーズ（株）製の改造機、露光手段の像露光光源に４０５ｎｍの半導体レーザーを使用、ビーム径３０μｍで、１２００ｄｐｉの露光を行い、プロセス速度は２２０ｍｍ／ｓｅｃに改造）に搭載し、カラー画像の評価を行った。
【０１９２】
感光体帯電電位（未露光部電位）：−７００Ｖ
現像バイアス：−５５０Ｖ（反転現像）
除電後表面電位（書き込み光未露光部）：−１００Ｖ
除電光源：６３０ｎｍのＬＥＤ（ローム製：半値幅２０ｎｍ）
評価は前記評価１の画像評価と同じ、１ドットラインの評価及び２ドットラインの評価及びメモリーの評価を行ったが、感光体１、２及び３の各感光体から得られたカラー画像は、全て１ドットライン及び２ドットラインの再現性及びメモリーの発生防止効果も良好で、色再現性の良好なカラー画像を得ることができた。
【符号の説明】
【０１９３】
１０Ｙ、１０Ｍ、１０Ｃ、１０Ｂｋ  画像形成ユニット
１Ｙ、１Ｍ、１Ｃ、１Ｂｋ  感光体
２Ｙ、２Ｍ、２Ｃ、２Ｂｋ  帯電手段
３Ｙ、３Ｍ、３Ｃ、３Ｂｋ  露光手段
４Ｙ、４Ｍ、４Ｃ、４Ｂｋ  現像手段
Ｌ  発光点
【図１】
2010262157.tif 000019
【図２】
2010262157.tif 000020
【図３】
2010262157.tif 000021
【図４】
2010262157.tif 000022